(57)【特許請求の範囲】
【請求項１】
基体と、表面層とを有する現像剤担持体であって、
該表面層は、バインダー樹脂、導電性粒子、第４級アンモニウム塩及びアゾ系金属錯体化合物を含む樹脂組成物の硬化物であり、
該バインダー樹脂は、分子構造中に、−ＮＨ２基、＝ＮＨ基および−ＮＨ−結合からなる群から選ばれる少なくとも１つの構造を有しており、
該アゾ系金属錯体化合物は、下記式（１）で示される化合物であることを特徴とする現像剤担持体：
【化１】
0005995660.tif 000029
（式（１）中、Ｘ１、Ｘ２、Ｘ３およびＸ４は各々独立に、置換もしくは未置換のフェニレン基、置換もしくは未置換のナフチレン基または置換もしくは未置換のピラゾレン基を示し、Ｍは、Ｆｅ、ＣｒまたはＡｌを示し、Ｊ＋は陽イオンを示す。
該フェニレン基、該ナフチレン基および該ピラゾレン基が各々独立に有していても良い置換基は、炭素数１以上１８以下のアルキル基、ニトロ基、ハロゲン原子、置換基を有していても良いアニリド基、および置換基を有していても良いフェニル基からなる群から選ばれる少なくとも１つであり、該アニリド基および該フェニル基が各々独立に有していても良い置換基は、炭素数１以上１８以下のアルキル基およびハロゲン原子からなる群から選ばれる少なくとも１つである。）。
【請求項２】
前記アゾ系金属錯体化合物が、下記式（２）で示される化合物である請求項１に記載の現像剤担持体：
【化２】
0005995660.tif 000030
（式（２）中、Ａ１、Ａ２およびＡ３は各々独立に、水素原子、炭素数１以上１８以下のアルキル基、またはハロゲン原子を示し、Ｂ１は水素原子または炭素数１以上１８以下のアルキル基を示し、ＭはＦｅ、ＣｒまたはＡｌを示し、Ｊ＋は陽イオンを示す）。 
【請求項３】
負帯電性現像剤、該負帯電性現像剤が収容されている現像容器、該現像容器から供給された該負帯電性現像剤を表面に担持し且つ搬送する回転自在に保持された現像剤担持体、および該現像剤担持体上に形成される負帯電性現像剤層の層厚を規制するための現像剤層厚規制部材を少なくとも備えた現像装置であって、
該現像剤担持体は請求項１または２に記載の現像剤担持体であることを特徴とする現像装置。
【請求項４】
前記現像剤が磁性一成分現像剤であり、
前記現像剤担持体の内部には磁石が配置されており、
前記現像剤層厚規制部材が、磁性ブレードである請求項３に記載の現像装置。
【請求項５】
前記現像剤が、磁性一成分現像剤であり、
前記現像剤担持体の内部には磁石が配置されており、
前記現像剤層厚規制部材が、弾性ブレードである請求項３に記載の現像装置。
【請求項６】
前記現像剤が非磁性一成分現像剤であり、
前記現像剤層厚規制部材が、弾性ブレードである請求項３に記載の現像装置。
【請求項７】
基体と、表面層とを有する現像剤担持体の製造方法であって、
分子構造中に−ＮＨ２基、＝ＮＨ基および−ＮＨ−結合からなる群から選ばれる少なくとも１つの構造を有するバインダー樹脂、導電性粒子、第４級アンモニウム塩及び下記式（１）で示されるアゾ系金属錯体化合物を少なくとも含む塗料の塗膜を該基体表面に形成し、該塗膜を硬化させて該表面層を形成する工程を有することを特徴とする現像剤担持体の製造方法： 
【化３】
0005995660.tif 000031
（式（１）中、Ｘ１、Ｘ２、Ｘ３およびＸ４は各々独立に、置換もしくは未置換のフェニレン基、置換もしくは未置換のナフチレン基または置換もしくは未置換のピラゾレン基を示し、Ｍは、Ｆｅ、ＣｒまたはＡｌを示し、Ｊ＋は陽イオンを示す。
該フェニレン基、該ナフチレン基および該ピラゾレン基が各々独立に有していても良い置換基は、炭素数１以上１８以下のアルキル基、ニトロ基、ハロゲン原子、置換基を有していても良いアニリド基、および置換基を有していても良いフェニル基からなる群から選ばれる少なくとも１つであり、該アニリド基および該フェニル基が各々独立に有していても良い置換基は、炭素数１以上１８以下のアルキル基およびハロゲン原子からなる群から選ばれる少なくとも１つである。）。
【発明の詳細な説明】
【技術分野】
【０００１】
本発明は、現像剤担持体及びその製造方法、並びにその担持体を用いた現像装置に関する。
【背景技術】
【０００２】
近年、電子写真画像の高画質化への要求に対応すべく、現像剤の小粒径化が進んでいる。このような粒径の小さい現像剤では単位質量当りの表面積が大きくなる。そのため、現像工程時に現像剤の表面電荷が大きくなりやすい。一方、現像剤の消費量を低く抑えるべく、球形状の現像剤が用いられるようになっている。このような現像剤は、粉砕しただけの現像剤と比較して表面が平滑化されており、過度に帯電されやすく帯電量が不安定化しやすい。その結果、スリーブゴーストや濃度ムラ等の画像不良が発生しやすい傾向にある。
【０００３】
特許文献１では、現像剤担持体の表面層に鉄錯体化合物を添加し、現像剤の帯電量をコントロールする方法が報告されている。
【０００４】
特許文献２では、特定の第４級アンモニウム塩と特定のフェノール樹脂とを含んだ表面層を有している現像剤担持体が開示されており、球形化された現像剤や重合法によって製造された現像剤に対してチャージアップ等の過剰な帯電を防ぐ方法が報告されている。
【先行技術文献】
【特許文献】
【０００５】
【特許文献１】特開平５−３４６７２７号公報
【特許文献２】特開２００２−０４０７９７号公報
【発明の概要】
【発明が解決しようとする課題】
【０００６】
しかしながら、特許文献１は、現像剤に対する摩擦帯電を促進させることにより現像特性の改良を図ったものである。このため、帯電されやすい現像剤をチャージアップさせてしまう場合があった。
【０００７】
一方、特許文献２記載の現像剤担持体は、現像剤に対するチャージアップを抑制することができ、さらに安定した帯電付与性を有することができる。しかしながら、特に帯電されやすい現像剤の過剰帯電を抑えるために第４級アンモニウム塩の添加量を増やした場合、表面層の体積抵抗が増大し、スリーブゴーストを招来することがあった。また、表面層の耐磨耗性が低下することがあり、更なる改善が望まれた。
【０００８】
さらに、近年は電子写真装置の連続使用における濃度維持、スリーブゴースト抑制、ブロッチ（現像剤への摩擦帯電付与不良に起因する斑点画像や波模様画像）抑制に対するニーズが高まっている。このような状況下では、更なる現像剤担持体による現像剤の帯電制御性の、より一層の緻密化が望まれている。
【０００９】
本発明の目的は高摩擦帯電を持ちやすい現像剤、具体的には、球形化度の高い現像剤や小粒径現像剤を用いた場合でも、表面層が現像剤の摩擦帯電を抑制して安定化させ、長期に渡って高画質を維持することができる現像剤担持体およびその製造方法を提供することにある。
【００１０】
また、本発明の他の目的は、高品位な電子写真画像の長期に亘る安定的な形成に資する現像装置を提供することである。
【課題を解決するための手段】
【００１１】
本発明によれば、基体と、表面層とを有する現像剤担持体であって、該表面層は、バインダー樹脂、導電性粒子、第４級アンモニウム塩およびアゾ系金属錯体化合物を含む樹脂組成物の硬化物であり、該バインダー樹脂は、分子構造中に、−ＮＨ２基、＝ＮＨ基および−ＮＨ−結合からなる群から選ばれる少なくとも１つの構造を有しており、
該アゾ系金属錯体化合物は下記式（１）で示される化合物である現像剤担持体が提供される。
【００１２】
【化１】
0005995660.tif 000002
【００１３】
式（１）中、Ｘ１、Ｘ２、Ｘ３およびＸ４は各々独立に、置換もしくは未置換のフェニレン基、置換もしくは未置換のナフチレン基または置換もしくは未置換のピラゾレン基を示し、Ｍは、Ｆｅ、ＣｒまたはＡｌを示し、Ｊ＋は陽イオンを示す。該フェニレン基、該ナフチレン基および該ピラゾレン基が各々独立に有していても良い置換基は、炭素数１以上１８以下のアルキル基、ニトロ基、ハロゲン原子、置換基を有していても良いアニリド基、および置換基を有していても良いフェニル基からなる群から選ばれる少なくとも１つであり、該アニリド基および該フェニル基が各々独立に有していても良い置換基は、炭素数１以上１８以下のアルキル基およびハロゲン原子からなる群から選ばれる少なくとも１つである。
【００１４】
また、本発明によれば、負帯電性現像剤、該負帯電性現像剤が収容されている現像容器、該現像容器から供給された該負帯電性現像剤を表面に担持し且つ搬送する回転自在に保持された現像剤担持体、および該現像剤担持体上に形成される負帯電性現像剤層の層厚を規制するための現像剤層厚規制部材を少なくとも備え、該現像剤担持体は上述した現像剤担持体である現像装置が提供される。
【００１５】
更に本発明によれば、基体と、表面層とを有する現像剤担持体の製造方法であって、分子構造中に−ＮＨ２基、＝ＮＨ基および−ＮＨ−結合からなる群から選ばれる少なくとも１つの構造を有するバインダー樹脂、導電性粒子、第４級アンモニウム塩及び上記式（１）で示されるアゾ系金属錯体化合物を少なくとも含む塗料の塗膜を該基体表面に形成し、該塗膜を硬化させて該表面層を形成する工程を有する現像剤担持体の製造方法が提供される。
【発明の効果】
【００１６】
本発明によれば、高摩擦帯電を持ちやすい現像剤、具体的には、球形化度の高い現像剤や小粒径現像剤を用いた場合でも、表面層が現像剤の摩擦帯電を強力に抑制して安定化させ、長期に渡って高品位な電子写真画像を提供することができる現像剤担持体及びその製造方法を得ることができる。また、本発明によれば、高品位な電子写真画像の安定的な形成に資する現像装置を得ることができる。
【図面の簡単な説明】
【００１７】
【図１】本発明の現像剤担持体を使用する現像装置の一例を示す模式図である。
【図２】本発明の現像剤担持体を使用する現像装置の他の一例を示す模式図である。
【図３】本発明の現像剤担持体を使用する現像装置の更に別の一例を示す模式図である。
【発明を実施するための形態】
【００１８】
本発明者らは、上記した第４級アンモニウム塩の添加量を増やした場合に生じる現象を改善すべく検討を重ねた。その結果、特定のアゾ系金属錯体化合物と、第４級アンモニウム塩と、特定の構造の樹脂と、導電性粒子とを組み合わせて表面層に用いた場合に、上記した種々の課題を高いレベルで解決できることを見出した。
即ち、本発明に係る現像剤担持体は、画出し初期から繰り返し・耐久の使用においても、また、多様な環境下においても、現像剤に安定して適正な摩擦帯電を付与することができる。また、高い摩擦帯電特性を持った現像剤を用いた場合に現れやすい、チャージアップ現象、摩擦帯電の不安定化、それに伴う現像剤担持量の増大を制御でき、長期にわたって良好な現像特性を得ることができる。
【００１９】
＜＜現像剤担持体＞＞
本発明に係る現像剤担持体は、少なくとも基体と表面層とを有し、この他に、例えば、基体と表面層との間に中間層（例えば、弾性層）を有することができる。本発明の現像剤担持体は、電子写真装置に用いる現像剤担持体（電子写真装置用現像剤担持体）として使用することができる。また、前記表面層は、基体表面に形成することができる。以下に、本発明の現像剤担持体を詳しく説明する。
【００２０】
＜基体＞
本発明に使用される基体は、現像剤担持体の分野で公知の基体を用いることができ、その形状は、中空円筒状、中実円柱状及びベルト形状等から適宜選択できる。この基体としては、例えばアルミニウム、ステンレス鋼、及び真鍮等の非磁性の金属、又はこれらの合金を、中空円筒状または中実円柱状に成型し、研磨、研削を施したものを用いることができる。
【００２１】
＜表面層＞
本発明に用いる表面層は、バインダー樹脂、導電性粒子、第４級アンモニウム塩及び前記式（１）に示されるアゾ系金属錯体化合物を含む樹脂組成物の硬化物である。なお、このバインダー樹脂は、その分子構造中に、−ＮＨ２基、＝ＮＨ基および−ＮＨ−結合からなる群から選ばれる少なくとも１つの構造（結合）を有する。また、上記樹脂組成物は、後述する凹凸付与粒子等の他の添加剤を含むことができる。
【００２２】
本発明の現像剤担持体は、この構成の表面層を有することによって、負帯電性現像剤を使用した場合、現像剤に対して過度に摩擦帯電することなく、適切な摩擦帯電を安定的に与えることができる。その結果、従来よりも高摩擦帯電の現像剤を使用した場合でも、長期に渡って摩擦帯電量の適正化が達成できるため、良好な現像特性を得ることができる。      
【００２３】
なお、表面層に、第４級アンモニウム塩を使用せず、前記バインダー樹脂と、前記アゾ系金属錯体化合物と、導電性粒子とを組み合わせて使用した場合は、チャージアップを抑制する効果は低かった。一方、表面層に、前記アゾ系金属錯体化合物を使用せず、前記バインダー樹脂と、第４級アンモニウム塩と、導電性粒子とを組み合わせて使用した場合は、ある程度チャージアップを抑制する効果が得られた。
【００２４】
しかし、本発明に用いる樹脂組成物のように、前記バインダー樹脂、第４級アンモニウム塩、アゾ系金属錯体化合物、及び導電性粒子を併用した場合は、上述した２つの場合と比較して、格段に大きなチャージアップ抑制効果が得られ、摩擦帯電量も非常に安定し易かった。この効果は、上述した第４級アンモニウム塩及びアゾ系金属錯体化合物のいずれか一方を用いた場合の結果から予想される効果よりも遥かに大きいものであった。
【００２５】
これらの材料を組み合わせることによるチャージアップ抑制メカニズムを、以下の方法により調べた。
【００２６】
まず、第４級アンモニウム塩を用いずに、バインダー樹脂とアゾ系金属錯体化合物と導電性粒子とを用いて作製した表面層を、アゾ系金属錯体化合物が可溶のクロロホルム等の有機溶剤に浸漬させてアゾ系金属錯体化合物を抽出させた。その結果、アゾ系金属錯体化合物の溶出量は、表面層に含有させたアゾ系金属錯体化合物の量に対して、非常に少なかった。
【００２７】
これは、バインダー樹脂の硬化と共に、アゾ系金属錯体化合物がポリマーの一部としてバインダー樹脂中に取りこまれたためだと考えられる。
【００２８】
続いて、アゾ系金属錯体化合物を用いずに、バインダー樹脂と第４級アンモニウム塩と導電性粒子とを用いて作製した表面層を、第４級アンモニウム塩が可溶な有機溶剤に浸漬させて第４級アンモニウム塩を抽出させた。その結果、第４級アンモニウム塩の溶出量は、表面層に含有させた第４級アンモニウム塩の量に対して、非常に少なかった。
【００２９】
これは、バインダー樹脂の硬化と共に、第４級アンモニウム塩がポリマーの一部としてバインダー樹脂中に取りこまれたためだと考えられる。
【００３０】
次に、バインダー樹脂、第４級アンモニウム塩、アゾ系金属錯体化合物及び導電性粒子を用いて作製した表面層を、アゾ系金属錯体化合物が可溶な有機溶剤に浸漬した。その結果、第４級アンモニウム塩を樹脂組成物中に添加しなかった上記場合に比べて、アゾ系金属錯体化合物が数十倍から数百倍多く抽出された。このアゾ系金属錯体化合物の溶出量は、添加した第４級アンモニウム塩とアゾ系金属錯体化合物の量を考えても非常に多いものであった。
【００３１】
これは、前記第４級アンモニウム塩及び前記アゾ系金属錯体化合物のどちらも、バインダー樹脂の硬化と共にポリマーの一部として取り込まれるが、第４級アンモニウム塩が選択的に取りこまれているためだと考えられる。即ち、前記４種類の材料を混合した際には、バインダー樹脂構造中に−ＮＨ２基、＝ＮＨ基および−ＮＨ−結合のいずれかが存在することで、第４級アンモニウム塩がアゾ系金属錯体化合物よりもバインダー樹脂と優先的に反応すると考えられる。その作用機構は詳しくは解っていないが、第４級アンモニウム塩が優先的に樹脂中に取り込まれる結果、樹脂中に取り込まれない単体のアゾ系金属錯体化合物が表面層中に多く存在することになる。そして、ネガ帯電性を有しイオン導電性を有するアゾ系金属錯体化合物の効果によって、現像剤に対して過度な帯電付与を抑制することができ、導電性を高める事ができると考えられる。これによって、現像剤のチャージアップを大幅に抑制でき、チャージアップに伴うスリーブゴースト・ブロッチ等の画像弊害を抑制できると考えられる。
【００３２】
（表面層形成用樹脂組成物）
・バインダー樹脂
本発明で使用できるバインダー樹脂は、分子構造中に−ＮＨ２基、＝ＮＨ基および−ＮＨ−結合からなる群から選ばれる少なくとも１つの構造（以下、ＮＨｎ構造と称することもある）を有すれば、公知の樹脂を使用することができる。ＮＨｎ構造を分子構造中に有することによって、現像剤の過剰摩擦帯電に起因すると考えられるブロッチやゴースト等の発生を抑制することができる。このバインダー樹脂の具体例として、以下のものが挙げられる。ポリウレタン樹脂、ポリアミド樹脂、メラミン樹脂、グアナミン樹脂、ポリアミドを硬化剤として用いたエポキシ樹脂、その製造工程において触媒としてアンモニア等の含窒素化合物を用いて製造されたＮＨｎ構造を有するフェノール樹脂、および、ウレタン変性エポキシ樹脂等のＮＨｎ構造を主鎖以外に有する樹脂。
【００３３】
この中でも特に、上記ＮＨｎ構造を有するフェノール樹脂は、現像剤の摩擦帯電量を好適に制御できる点、硬化後の硬度が高く耐久性が容易に向上する点、並びに、塗料として用いた場合にその粘度が比較的低めである点から好ましい。このフェノール樹脂に用いられる触媒である含窒素化合物は、重合反応に直接関与し反応終了後に於いてもフェノール樹脂中に存在する。例えば、アンモニア触媒の存在下にて重合された場合は、アンモニアレゾールと呼ばれる中間体が生成されることが一般的に確認されており、反応終了後においても下記式（４）のような構造としてフェノール樹脂中に存在する。
【００３４】
【化２】
0005995660.tif 000003
【００３５】
上記フェノール樹脂の製造に用いる含窒素化合物は、酸性触媒、塩基性触媒のいずれでもよい。
【００３６】
表面層の形成に用いる樹脂組成物（表面層形成用樹脂組成物）中のバインダー樹脂の含有量は、樹脂層への顔料保持の観点から５０質量％以上、樹脂層の抵抗抑制の観点から８０質量％以下であることが好ましい。また、上記バインダー樹脂に関しては、ＩＲ（赤外吸収分光法）やＮＭＲ（核磁気共鳴分光法）等の分析装置で解析することにより、その構造の分析が可能である。
【００３７】
・第４級アンモニウム塩
本発明では、第４級アンモニウム塩を前記アゾ系金属錯体化合物と組みわせて上記樹脂組成物中、即ち表面層中に含有させることが、現像剤に対して良好な摩擦帯電付与性を向上させるために必要である。この中でも、過剰な摩擦帯電付与抑制の観点から、例えば特開平１０−３２６０４０号公報に記載されているような、鉄粉に対して正帯電性である第４級アンモニウム塩化合物を樹脂層中に含有させることが好ましい。ここでいう鉄粉は、３０μｍ以上、２００μｍ以下の体積分布基準の５０％粒径（Ｄ５０）を有し、樹脂で被覆されていない鉄粉キヤリアを指す。この鉄粉の具体例としては、商品名：ＥＦＶ２００／３００（パウダーテック社製）、商品名：ＤＳＰ１３８（同和鉄粉工業社製）を挙げることができる。なお、鉄粉キヤリアの体積分布基準の５０％粒径（Ｄ５０）は、以下の測定方法により特定することができる。レーザー回折・散乱方式の粒度分布測定装置「マイクロトラックＭＴ３３００ＥＸ」（商品名、日機装社製）に、乾式測定用の試料供給機「ワンショットドライ型サンプルコンディショナーＴｕｒｂｏｔｒａｃ」（商品名、日機装社製）を装着して行う。Ｔｕｒｂｏｔｒａｃの供給条件として、真空源として集塵機を用い、風量３３リットル／秒、圧力１７ｋＰａとし、制御及び解析は、付属ソフト（バージョン１０．３．３−２０２Ｄ）を用いて自動的に行い、体積分布基準の５０％粒径（Ｄ５０）を求める。
【００３８】
本発明で用いられる第４級アンモニウム塩の構造としては、例えば下記一般式（３）で表されるものが挙げられる。
【００３９】
【化３】
0005995660.tif 000004
【００４０】
一般式（３）において、Ｚ１〜Ｚ４は、各々独立して、置換基を有しても良いアルキル基、または置換基を有しても良いアリール基を表し、Ｑ−は陰イオンを表わす。このアルキル基の炭素数（置換基を除く）は、バインダー樹脂との親和性の観点から１以上１８以下が好ましい。また、上記アルキル基及び上記アリール基が各々独立に有しても良い置換基としては、例えば、ハロゲン基、ニトロ基、ヒドロキシル基、有機酸基（例えば、スルホ基、カルボキシル基）を挙げることができる。
【００４１】
一般式（３）におけるＱ−が表す陰イオンとしては、具体的には、以下のイオンが挙げられ、好適に用いられる。有機硫酸イオン、有機スルホン酸イオン、有機リン酸イオン、モリブデン酸イオン、タングステン酸イオン、及び、モリブデン原子またはタングステン原子を含むヘテロポリ酸イオン等。これらのうち、過剰な摩擦帯電付与を抑制する観点からＱ−は、特に有機スルホン酸イオンであることが好ましい。
【００４２】
第４級アンモニウム塩として用いることができる化合物の具体的な構造を、以下の表１及び２に示す。これらの表中、「Ｐｈ」はフェニル基を表す。
【００４３】
【表１】
0005995660.tif 000005
【００４４】
【表２】
0005995660.tif 000006
【００４５】
一般的に、第４級アンモニウム塩は正帯電性の荷電制御剤として用いられる。しかし、本発明では、第４級アンモニウム塩を、アゾ系金属錯体化合物と共に、特定の構造を有するバインダー樹脂に添加することで、相互作用により逆の摩擦帯電付与性が発現する。これにより、現像剤担持体上での現像剤のチャージアップを防ぎつつ、現像剤の摩擦帯電安定性を保持でき、その結果、良好な現像特性を得ることが可能となる。
【００４６】
これら第４級アンモニウム塩の存在は、例えば、現像剤担持体表面からの研削やクロロホルム等の溶媒による抽出で採取したサンプルを、ＧＣ−ＭＳ（ガスクロマトグラフ質量分析）、ＬＣ−ＭＳ（液体クロマトグラフ質量分析）等で測定することにより確認できる。
【００４７】
表面層形成用樹脂組成物は、前記第４級アンモニウム塩を前記バインダー樹脂１００質量部に対して１質量部以上２０質量部以下有することが好ましく、さらに好ましくは１質量部以上１０質量部以下である。本発明において、第４級アンモニウム塩は表面層のチャージアップ抑制効果に対して触媒のような働きをしているため、添加量を１質量部以上とすることでチャージアップ抑制効果を容易に発揮することができる。また、２０質量部以下とすることで表面層の耐久性を維持したままチャージアップ抑制が容易に可能となる。  
【００４８】
・アゾ系金属錯体化合物
本発明では、下記式（１）で示されるアゾ系金属錯体化合物を表面層中に含有させることが、現像剤に対して適切な摩擦帯電付与をするために必要である。
【００４９】
【化４】
0005995660.tif 000007
【００５０】
式（１）中、Ｘ１、Ｘ２、Ｘ３およびＸ４は各々独立に、置換もしくは未置換のフェニレン基、置換もしくは未置換のナフチレン基または置換もしくは未置換のピラゾレン基を示す。Ｍは、Ｆｅ、ＣｒまたはＡｌを示す。Ｊ＋は陽イオンを示す。
前記フェニレン基、前記ナフチレン基および前記ピラゾレン基が各々独立に有していてもよい置換基としては、炭素数１以上１８以下のアルキル基、ニトロ基、ハロゲン原子、置換基を有していてもよいアニリド基、および置換基を有していてもよいフェニル基からなる群から選ばれる少なくとも１つである。前記アニリド基および前記フェニル基が各々独立に有していてもよい置換基は、炭素数１以上１８以下のアルキル基およびハロゲン原子からなる群から選ばれる少なくとも１つである。
【００５１】
上記式（１）中のカウンターイオンＪ＋としては、例えば、Ｈ＋、アルカリ金属イオン、ＮＨ４＋、アルキルアンモニウムイオンまたはこれらの混合イオンを挙げることができる。
【００５２】
上記構造の中でも特に、下記式（２）で示されるアゾ系金属錯体化合物を表面層中に含有させることが、高温高湿下や低温低湿下で現像剤担持体の現像特性を環境に依存せずに、安定化させるために好ましい。
【００５３】
【化５】
0005995660.tif 000008
【００５４】
式（２）中、Ａ１、Ａ２およびＡ３は各々独立に水素原子、炭素数１以上１８以下のアルキル基、またはハロゲン原子を示す。Ｂ１は水素原子または炭素数１以上１８以下のアルキル基を示す。ＭはＦｅ、Ｃｒ、またはＡｌを示す。Ｊ＋は陽イオンである。 
【００５５】
式（２）で示されるアゾ系金属錯体化合物を用いることで、現像剤担持体の現像特性が環境に依存せずに安定性化する詳しい理由は不明だが、ピラゾロン骨格を配位子内に有することで、アゾ系金属錯体化合物の極性が変化し、吸水性が抑制される為だと考えられる。特に、上記式（２）中のＭとしてはＦｅ又はＣｒが好ましい。配位金属をＦｅ又はＣｒとすることで、バインダー樹脂に対するアゾ系金属錯体化合物の分散性が良化し、長期に渡り安定してチャージアップ抑制効果を得ることが容易に可能となる。
【００５６】
上記式（２）中のカウンターイオンＪ＋は、上記式（１）と同様に、Ｈ＋、アルカリ金属イオン、ＮＨ４＋、アルキルアンモニウムイオン又はこれらの混合イオンであることができ、好ましくは、Ｈ＋である。
【００５７】
また、本発明に用いるアゾ系金属錯体化合物は、体積平均粒径を０．１μｍ以上、２０μｍ以下に調整して使用するのが好ましく、より好ましくは０．１μｍ以上、１０μｍ以下である。上記体積平均粒径を０．１μｍ以上、２０μｍ以下に制御することで、アゾ系金属錯体化合物をより均一に分散することができ、これにより表面層の摩擦帯電性が均一になり、画像濃度のムラを容易に抑制することができ好ましい。
【００５８】
表面層形成用樹脂組成物は、前記アゾ系金属錯体化合物を、前記バインダー樹脂１００質量部に対して１質量部以上４０質量部以下有することが好ましく、５質量部以上４０質量部以下有することがより好ましい。添加量を１質量部以上とすることでチャージアップ抑制効果を容易に発揮することができ、４０質量部以下とすることで表面層の耐久性を維持したままチャージアップ抑制が容易に可能となる。
【００５９】
また、これらアゾ系金属錯体化合物の存在は、例えば、現像剤担持体表面からの研削やクロロホルム等の溶媒による抽出で採取したサンプルを、ＧＣ−ＭＳ、ＬＣ−ＭＳ等の分析装置で測定することにより確認できる。
【００６０】
本発明に用いるアゾ系金属錯体化合物の製造方法については、公知のモノアゾ錯体化合物の製造方法を用いて製造できる。以下に代表的な製造方法を記載する。
まず４−クロロ−２−アミノフェノール等のアミン成分に、塩酸や硫酸等の鉱酸を加え、液温が５℃以下になったら、水に溶解させた亜硝酸ナトリウムを液温１０℃以下に維持しながら滴下する。１０℃以下で３０分以上、３時間以下撹拌し反応させることにより、このアミン成分をジアゾ化して、ジアゾ化合物を得る。そして、反応液にスルファミン酸を加え、ヨウ化カリウムでんぷん紙により反応系中に過剰に亜硝酸が残存していないことを確認する。
【００６１】
次に、別途、３−メチル−１−（３，４−ジクロロフェニル）−５−ピラゾロン等のカップリング成分、水酸化ナトリウムの水溶液、炭酸ナトリウム、及びｎ−ブタノール等の有機溶媒を室温で攪拌（混合）する。得られた溶液に前記ジアゾ化合物を添加し、室温で数時間攪拌しカップリング反応を行う。撹拌後、反応液にレゾルシンを加え、ジアゾ化合物とレゾルシンとの反応がないことを確認し反応終了とする。水を加えた後十分に攪拌し、静置してから分液する。更に水酸化ナトリウム水溶液を加え、攪拌洗浄し分液を行い、モノアゾ化合物を得る。
【００６２】
なお、アミン成分及びカップリング成分は、所望のアゾ系金属錯体化合物の分子構造に応じて適宜選択して用いることができる。上記カップリングの際に使用するｎ−ブタノール以外の有機溶媒としては、カップリングの際に、使用できる溶媒であればよく、１価アルコール、２価アルコール、ケトン系有機溶媒が好ましい。１価のアルコールとしては、例えばメタノール、エタノール、ｎ−プロパノール、２−プロパノール、イソブチルアルコール、ｓｅｃ−ブチルアルコール、ｎ−アミルアルコール、イソアミルアルコール、エチレングリコールモノアルキル（アルキル基の炭素数１以上４以下）エーテル等が挙げられる。２価のアルコールとしては、例えばエチレングリコール、プロピレングリコール等が挙げられる。ケトン系としては例えばメチルエチルケトン、メチルイソブチルケトンなどが挙げられる。
【００６３】
次に、金属化反応を行う。上記モノアゾ化合物のｎ−ブタノール溶液に、水、サリチル酸、ｎ−ブタノール、炭酸ナトリウムを添加し攪拌する。配位金属として例えば鉄を用いる場合は、塩化第二鉄水溶液と炭酸ナトリウムを添加する。液温を３０℃以上、４０℃以下に昇温させて反応を開始し、ＴＬＣ（Ｔｈｉｎ−Ｌａｙｅｒ  Ｃｈｒｏｍａｔｏｇｒａｐｈｙ）で反応を追跡する。反応を開始してから５時間以降、１０時間以内に、ＴＬＣで原料のスポットが消失したことを確認し反応終了とする。攪拌停止後静止し、分液を行う。更に水、ｎ−ブタノール、水酸化ナトリウム水溶液を加え、アルカリ洗浄を行う。濾過を行い、得られた固形分（ケーキ）を取り出し、水で洗浄する。
【００６４】
任意の対イオンとする場合は、例えば水酸化ナトリウムを水に加え、昇温しながら攪拌し、内温が８５℃以上、９０℃以下になったら、上記のケーキの分散液を滴下する。９７℃以上、９９℃以下で１時間攪拌し、冷却濾過後、水によりケーキを洗浄する。そして、真空乾燥により充分に乾燥させることで、本発明に使用可能なアゾ系金属錯体化合物を得ることができる。
【００６５】
・導電性粒子
表面層の抵抗値を調整するために、導電性粒子を樹脂組成物中（表面層中）に含有させる。この導電性粒子は、現像剤担持体の分野で公知の導電性粒子を適宜選択して用いることができる。この導電性粒子の例を以下に示す。金属（アルミニウム、銅、ニッケル、銀等）の微粉末、導電性金属酸化物（酸化アンチモン、酸化インジウム、酸化スズ、酸化チタン、酸化亜鉛、酸化モリブデン、チタン酸カリウム等）の粒子、結晶性グラファイト、各種カーボンファイバー、導電性カーボンブラック。これらのうち、分散性に優れ、電気伝導性に優れることから、特に導電性カーボンブラック、結晶性グラファイトが好ましい。上記導電性粒子は、１種を単独で使用しても良いし、２種以上を混合して使用しても良い。
【００６６】
また、表面層形成用樹脂組成物中の導電性粒子の配合量は、結着（バインダー）樹脂に１００質量部に対して２０質量部以上１００重量部以下が好ましい。この範囲とすることで表面層の強度を損なう事無く、抵抗値を所望のレベルに容易にすることが可能となる。
【００６７】
なお、導電性粒子の体積平均粒径は、分散安定性の観点から１０ｎｍ以上、樹脂組成物の抵抗均一性の観点から２０μｍ以下が好ましい。
【００６８】
・その他の添加物
表面層形成用樹脂組成物、即ち表面層は、表面粗さを均一にし、且つ適切な表面粗さを維持する観点から、凹凸形成のための凹凸付与粒子を含むことが好ましい。凹凸付与粒子は導電性を有する必要はなく、樹脂組成物表面に凹凸形状作製を目的として添加される。この凹凸付与粒子の体積平均粒径は、凹凸付与の観点から１μｍ以上、樹脂組成物の耐久性維持の観点から３０μｍ以下が好ましい。また、表面層形成用樹脂組成物中の凹凸付与粒子の添加量は、バインダー樹脂１００質量部に対して、添加による効果発揮の観点から５質量部以上、耐摩耗性維持の観点から１００質量部以下が好ましい。
【００６９】
（表面層の層厚、体積抵抗値及び表面粗さ）
表面層の表面粗さとして、算術平均粗さＲａ（ＪＩＳ  Ｂ０６０１−２００１）が０．３μｍ以上２．５μｍ以下、特には、０．４μｍ以上２．０μｍ以下であることが好ましい。樹脂層表面（表面層）のＲａを０．３μｍ以上２．５μｍ以下とすることで、現像剤担持体による現像剤の搬送量がより安定化する。また、耐摩耗性及び耐現像剤汚染性の良好な表面層を容易に得ることができる。
【００７０】
本発明の現像剤担持体に形成される表面層の層厚は４μｍ以上５０μｍ以下、特には６μｍ以上３０μｍ以下であることが好ましい。４μｍ以上であれば、表面層が基体を容易に覆うことができるため表面層作製の効果を得易く、５０μｍ以下であれば添加する材料で表面層の粗さを制御し易い。
【００７１】
本発明における表面層の体積抵抗は、１×１０−１Ω・ｃｍ以上１×１０３Ω・ｃｍ以下、特には、１×１０−１Ω・ｃｍ以上１×１０２Ω・ｃｍ以下であることが好ましい。１×１０−１Ω・ｃｍ以上１×１０３Ω・ｃｍ以下ならば、表面層中への導電性粒子の添加による抵抗調整が容易である。
【００７２】
＜＜現像剤担持体の製造方法＞＞
本発明に係る現像剤担持体の製造方法では、上述した、バインダー樹脂、導電性粒子、第４級アンモニウム塩及びアゾ系金属錯体化合物を少なくとも含む塗料の塗膜を前記基体表面に形成し、その塗膜を硬化（乾燥固化でも良い）させて表面層を形成する。なお、表面層を形成するための材料を混合する際は、溶媒中にこれらの材料を分散混合して塗料化し、前記基体表面上に塗布塗工することが好ましい。表面層作製には、前記バインダー樹脂、前記導電性粒子、前記第４級アンモニウム塩及び前記アゾ系金属錯体化合物を、前記バインダー樹脂が溶解する溶剤（例えば、メタノールやイソプロピルアルコール等）に混合した塗料を用いることが好ましい。上記材料を分散混合するためには、ボールミル、サンドミル、アトライター、ビーズミル等の公知のメディア分散装置や、衝突型微粒化法や薄膜旋回法を利用した公知のメディアレス分散装置が好適に利用可能である。また得られた塗料の塗工方法としては、ディッピング法、スプレー法、ロールコート法、静電塗布工法、リング塗工法等の公知の方法が挙げられる。硬化方法としては、例えば加熱硬化法を挙げることができる。
【００７３】
＜＜現像装置＞＞
次に、本発明の現像剤担持体を使用する現像装置について実施形態の例を挙げて説明する。なお、特に以下の実施形態に限定するものではない。本発明の現像装置は、負帯電性現像剤、現像容器、現像剤担持体、及び現像剤層厚規制部材を少なくとも備えており、この現像剤担持体として、上述した本発明の現像剤担持体を用いる。
【００７４】
図１は、磁性一成分現像剤を使用する場合の本発明の現像装置の一例の構成を示す模式図である。図１に示す現像装置は、現像剤を収容するための容器（現像容器５０３）と、前記容器に貯蔵された現像剤（不図示）を表面に担持し且つ搬送する回転自在に保持された現像剤担持体（現像スリーブ）５０８とを有している。この現像剤担持体５０８は、基体５０６と、基体上に形成された表面層５０７とを有する。また、この現像スリーブ５０８内には、磁性一成分現像剤を現像剤担持体５０８上に磁気的に吸引しかつ保持するため、磁極（Ｎ１、Ｎ２、Ｓ１及びＳ２）を有する磁石（マグネットローラ）５０９が配置されている。
【００７５】
なお、磁性一成分現像剤は、現像剤補給容器（不図示）から現像剤供給部材５１２を経由して現像容器５０３内へ送り込まれてくる。現像容器５０３は、第一室５１４と第二室５１５とに分割されており、第一室５１４に送り込まれた磁性一成分現像剤は攪拌搬送部材５０５により現像容器５０３及び仕切り部材５０４により形成される隙間を通過して第二室５１５に送られる。第二室５１５中には現像剤が滞留するのを防止するための攪拌搬送部材５１１が設けられている。
【００７６】
この現像装置は、まず、現像容器５０３に収容された磁性一成分現像剤を、マグネットローラ５０９による磁力の作用により現像剤担持体５０８に担持させ、現像剤層厚規制部材５０２により前記現像剤担持体５０８上に現像剤層を形成する。そして、現像剤担持体５０８が矢印Ａ方向に回転することによって、現像剤担持体５０８と、静電潜像を担持する静電潜像担持体（感光ドラム）５０１とが対向している現像領域Ｃに、現像剤担持体５０８上の現像剤を搬送する。そして、静電潜像担持体５０１の静電潜像を現像剤により現像し、現像剤像を形成する。なおその際、感光ドラム５０１は、矢印Ｂ方向に回転する。
【００７７】
磁性一成分現像剤は、磁性現像剤粒子相互間及び現像剤担持体上の表面層との摩擦により、感光ドラム５０１上の静電潜像を現像することが可能な摩擦帯電電荷を得る。現像領域Ｃに搬送される現像剤の層厚を規制するために、現像剤層厚規制部材としての強磁性金属製の磁性ブレード５０２が装着されている。磁性ブレード５０２は、通常、現像剤担持体５０８の表面から５０μｍ以上５００μｍ以下の間隙を有して現像剤担持体５０８に対向するように現像容器５０３に装着される。マグネットローラ５０９の磁極Ｎ１からの磁力線が磁性ブレード５０２に集中することにより、現像剤担持体５０８上に磁性一成分現像剤の薄層が形成される。なお、本発明においては、この磁性ブレード５０２に替えて非磁性の現像剤層厚規制部材を使用することもできる。
【００７８】
現像剤担持体５０８上に形成される磁性一成分現像剤の厚みは、高画質の観点から現像領域Ｃにおける現像剤担持体５０８と感光ドラム５０１との間の最小間隙よりも薄いものであることが好ましい。
【００７９】
本発明の現像剤担持体は、以上の様な磁性一成分現像剤により静電潜像を現像する方式の現像装置、すなわち非接触型現像装置に組み込むことが有効である。
【００８０】
また、現像剤担持体５０８に担持された磁性一成分現像剤を飛翔させるため、現像剤担持体５０８にはバイアス手段としての現像バイアス電源５１３により現像バイアス電圧が印加される。この現像バイアス電圧として直流電圧を使用するときは、静電潜像の画像部（現像剤が付着して可視化される領域）の電位と背景部の電位との間の値の電圧を現像剤担持体５０８に印加するのが好ましい。
【００８１】
現像された画像の濃度を高め、かつ階調性を向上させるためには、現像剤担持体５０８に交番バイアス電圧を印加し、現像領域Ｃに向きが交互に反転する振動電界を形成してもよい。この場合には、上記した現像画像部の電位と背景部の電位との中間の値を有する直流電圧成分を重畳した交番バイアス電圧を現像剤担持体５０８に印加するのが好ましい。
【００８２】
図２は、磁性一成分現像剤を使用する本発明の現像装置の他の構成例を示す模式図である。図１では、現像剤担持体５０８上の磁性一成分現像剤の層厚を規制する現像剤層厚規制部材として、現像剤担持体５０８から離間されて配置された磁性ブレード５０２を用いている。一方、図２では、現像剤層厚規制部材として弾性ブレード５１６を用いている。この弾性ブレード５１６は、現像剤担持体５０８に対して、磁性一成分現像剤を介して接触または圧接させても良い。このように、本発明の現像剤担持体を装着する現像装置は、現像剤層規制部材として、担持体から離間配置される磁性ブレードを使用しても良いし、担持体に現像剤を介して当接可能な弾性ブレードを使用しても良い。
この弾性ブレード５１６は、例えば、ウレタンゴム及びシリコーンゴム等のゴム弾性を有する材料、又はリン青銅及びステンレス鋼等の金属弾性を有する材料を用いた弾性板からなることができる。
【００８３】
図３は、本発明の現像剤担持体を使用する非磁性一成分現像装置の構成例を示す模式図である。図３に示す装置において、公知のプロセスにより形成された静電潜像を担持する静電潜像担持体（感光ドラム）５０１は、矢印Ｂ方向に回転される。現像剤担持体としての現像スリーブ５０８は、基体（金属製円筒管）５０６とその表面に形成される表面層５０７から構成されている。非磁性一成分現像剤を用いているので基体５０６の内部には磁石は設置されていない。基体５０６として金属製円筒管の替わりに中実円柱状部材を用いることもできる。
【００８４】
また、現像容器５０３内には非磁性一成分現像剤５１８を撹拌搬送するための撹拌搬送部材５１１が設けられている。
【００８５】
現像スリーブ５０８に現像剤５１８を供給し、かつ現像後の現像スリーブ５０８の表面に残存する現像剤５１８を剥ぎ取るための現像剤供給・剥ぎ取り部材５１７が現像スリーブ５０８に当接している。現像剤供給・剥ぎ取り部材（現像剤供給・剥ぎ取りローラ）５１７が現像スリーブ５０８と同じ方向（Ａ方向）に回転することにより、現像剤供給・剥ぎ取りローラ５１７の表面は、現像スリーブ５０８の表面とカウンター方向（逆方向）に移動する。これにより、現像容器５０３内で非磁性一成分現像剤５１８は、現像剤スリーブ５０８に供給される。現像スリーブ５０８は、供給された非磁性一成分現像剤を担持して、矢印Ａ方向に回転することにより、現像スリーブ５０８と感光ドラム５０１とが対向した現像領域Ｃに非磁性一成分現像剤を搬送する。現像スリーブ５０８に担持されている非磁性一成分現像剤は、現像スリーブ５０８の表面に対して現像剤層を介して圧接する現像剤層厚規制部材５１６によりその厚みが規定される。非磁性一成分現像剤５１８は現像スリーブ５０８との摩擦により、感光ドラム５０１上の静電潜像を現像するのに十分な摩擦帯電をする。なお、煩雑を避けるため、非接触型現像装置を例にとって、以下、説明を行う。
【００８６】
現像スリーブ５０８には、これに担持された非磁性一成分現像剤を飛翔させるために、現像バイアス電源５１３より現像バイアス電圧が印加される。この現像バイアス電圧として直流電圧を使用するときは、静電潜像の画像部（非磁性現像剤５１８が付着して可視化される領域）の電位と背景部の電位との間の値の電圧が現像スリーブ５０８に印加されることが好ましい。現像画像の濃度を高めたり、階調性を向上させたりするために、現像スリーブ５０８に交番バイアス電圧を印加して、現像領域Ｃに向きが交互に反転する振動電界を形成してもよい。この場合、上記画像部の電位と背景部の電位間の値を有する直流電圧成分が重畳された交番バイアス電圧を現像スリーブ５０８に印加することが好ましい。
【００８７】
現像剤供給・剥ぎ取り部材５１７としては、樹脂、ゴム、スポンジ等の弾性ローラ部材を用いることが好ましい。現像剤供給・剥ぎ取り部材５１７として、弾性ローラに代えてベルト部材またはブラシ部材を用いることもできる。現像剤供給・剥ぎ取り部材として弾性ローラからなる現像剤供給・剥ぎ取りローラ５１７を用いる場合には、現像剤供給・剥ぎ取りローラ５１７の回転方向は現像スリーブに対して適宜同方向若しくはカウンター方向を選択することができる。通常、カウンター方向に回転することが、剥ぎ取り性及び供給性の点でより好ましい。
【００８８】
現像スリーブ５０８に対する現像剤供給・剥ぎ取り部材５１７の侵入量は、０．５ｍｍ以上２．５ｍｍ以下であることが、現像剤の供給及び剥ぎ取り性の点で好ましい。この侵入量とは、当接前の、現像剤供給・剥ぎ取り部材５１７の外径と現像スリーブ５０８の外径との和を２で割って得られた値から、当接後の部材５１７とスリーブ５０８の中心間距離を差し引いた値（長さ）である。
【００８９】
図３に示す現像装置では、現像剤層厚規制部材として、ウレタンゴム、シリコーンゴム等のゴム弾性を有する材料、またはリン青銅、ステンレス銅等の金属弾性を有する材料からなる弾性ブレード５１６を使用することができる。この弾性ブレード５１６は、現像スリーブ５０８の回転方向と逆方向に湾曲した状態で現像スリーブ５０８に圧接されている。
【００９０】
なお、本発明の現像担持体を用いる現像装置は、負帯電性現像剤層の層厚を規制するための現像剤層厚規制部材以外にも、現像容器５０３の形状、攪拌搬送部材５０５、５１１の有無、磁極の配置、現像剤供給部材５１２の形状、補給容器の有無等を適宜変更することができる。
【００９１】
＜現像剤＞
本発明の現像剤担持体を使用する現像装置に用いることのできる現像剤（トナー）は、負帯電性である。また、この負帯電性現像剤は、従来公知の材料（例えば、結着樹脂、荷電制御剤、磁性材料、着色剤、離型剤、及び無機微粉体等の成分）を用い、従来公知の製造方法によって得ることが可能であり、特に限定はない。
【００９２】
本発明で使用する現像剤を構成する粒子（現像剤粒子）は、重量平均粒径が４．０μｍ以上８．０μｍ以下の範囲にあることが好ましい。上記範囲の現像剤を使用することで、画質及び画像濃度のバランスをとることが容易に可能となる。具体的には、重量平均粒径が４．０μｍ以上であれば、現像剤一粒が含有する磁性粉体の量が減少することで、現像剤の凝集を抑制しながらカブリを抑制することが容易に可能となる。また、現像剤の重量平均粒径が８．０μｍ以下であれば、現像剤の凝集を抑制しながら１ドットの再現性を高品位に保つことで、高画質化を達成しやすくなる。
【００９３】
また、前記現像剤は、安定した画像濃度と画像品質を達成するため、より球形に近いもの、即ち現像剤粒子の平均円形度が１．０に近いことが好ましい。具体的には、磁性現像剤粒子の円形度分布において、比較的円形度の高い０．９３以上の粒子数を現像剤中に６０個数％以上含有させることが好ましく、より好ましくは７５個数％以上である。６０個数％以上であると、長期の繰り返し使用時においても摩擦帯電量の低下や現像剤担持体の汚染といった現象を引き起こしにくく、画像濃度の低下が発生しにくくなる。
【００９４】
結着樹脂としては、一般に公知の樹脂が使用可能であり、例えば、ビニル系樹脂、ポリエステル樹脂、ポリウレタン樹脂、エポキシ樹脂、及びフェノール樹脂が挙げられる。この中でも、現像性や定着性の観点からビニル系樹脂又はポリエステル樹脂が好ましい。
【００９５】
摩擦帯電特性を向上させる目的で、荷電制御剤を現像剤粒子に包含させる（内添）、又は現像剤粒子と混合して用いる（外添）ことができる。荷電制御剤を添加することで、現像システムに応じた摩擦帯電量の制御を容易に図ることができる。
【００９６】
現像剤が、磁性現像剤である場合、磁性材料としては、例えば、マグネタイト、マグヘマイト、及びフェライト等の酸化鉄系金属酸化物、Ｆｅ、Ｃｏ、及びＮｉ等の磁性金属、これらの金属とＡｌ、Ｃｏ、Ｃｕ、Ｐｂ、Ｍｇ、Ｎｉ、Ｓｎ、Ｚｎ、Ｓｂ、Ｂｅ、Ｂｉ、Ｃｄ、Ｃａ、Ｍｎ、Ｓｅ、Ｔｉ、Ｗ、及びＶ等の金属との合金、又はこれらの混合物を配合することができる。この際は、これらの磁性材料に、着色剤としての役目を兼用させても構わない。
【００９７】
現像剤に配合する着色剤としては、従来公知の顔料、あるいは染料を使用することが可能である。
【００９８】
また、現像剤には、定着機への付着防止等の観点から離型剤を配合することが好ましく、離型剤としては、例えばフィッシャートロプシュワックスを使用することができる。
【００９９】
さらに、現像剤には、環境安定性、帯電安定性、現像性、流動性、保存性向上及びクリーニング性向上のために、シリカ、酸化チタン、及びアルミナ等の無機微粉体を外添することが好ましい。中でも、シリカ微粉体がより好ましい。
【実施例】
【０１００】
以下に、実施例をもって本発明をさらに詳しく説明するが、本発明は何らこれらに限定されるものではない。なお、はじめに、各種物性等の測定方法について説明する。
【０１０１】
＜＜測定方法＞＞
（１）現像剤担持体表面の算術平均粗さ（Ｒａ）の測定；
現像剤担持体表面の算術平均粗さ（Ｒａ）は、以下の方法により測定することができる。即ち、ＪＩＳ  Ｂ０６０１（２００１）の表面粗さに基づき、小坂研究所製サーフコーダーＳＥ−３５００（商品名）を用い、測定条件を、カットオフ０．８ｍｍ、評価長さ８ｍｍ、送り速度０．５ｍｍ／ｓとする。測定位置は、現像剤担持体の軸方向の中央部（１箇所）及び現像剤担持体の軸方向の中央部と両端部との各中間地点（２箇所）の計３箇所、更に９０°現像剤担持体を周方向に回転した後同様に３箇所、更に９０°現像剤担持体を回転した後同様に３箇所とする。そして、この計９点について各々測定し、その平均値を現像剤担持体表面の算術平均粗さとする。
【０１０２】
（２）現像剤担持体表面層の体積抵抗の測定；
１００μｍの厚さのポリエチレンテレフタレート（ＰＥＴ）シート上に、７μｍ以上２０μｍ以下の被覆層（表面層）を形成し、抵抗率計ロレスタＡＰ（商品名、三菱化学社製）にて４端子プローブを用いて体積抵抗値を測定する。測定環境は、温度２０℃以上２５℃以下、湿度５０％ＲＨ（相対湿度）以上６０％ＲＨ以下である。
【０１０３】
（３）表面層の膜厚及び削れ量の測定
レーザー光にて円筒の外径を測定する株式会社キーエンス製の寸法測定器「ＬＳ５０００シリーズ」（商品名）を用い、表面層形成前の現像剤担持体の外径（Ｓ０）、表面層形成後の外径（Ｓ１）及び耐久使用後（耐久使用条件については適宜設定する）の外径（Ｓ２）をそれぞれ測定する。それらの値から、表面層の厚み（Ｓ１−Ｓ０）及び表面層の削れ量（膜削れ）（Ｓ１−Ｓ２）を算出する。
【０１０４】
測定には、前記装置のコントローラＬＳ−５５００（商品名）及びセンサーヘッドＬＳ−５０４０Ｔ（商品名）を用いる。現像剤担持体固定治具及びスリーブ送り機構を取り付けた装置にセンサー部を別途固定し、現像剤担持体長手方向に対し３０分割して３０箇所、更にスリーブを周方向に９０°回転させた後更に３０箇所、合計６０箇所について現像剤担持体の外径寸法を測定する。外径寸法はその平均値とし、測定環境は２０℃以上２５℃以下、５０％ＲＨ以上６０％ＲＨ以下として行う。なお、耐久使用後の現像剤担持体外径の測定は、表面上に付着或いは融着している現像剤融着物をメチルエチルケトン中で１分間超音波洗浄により除去してから行う。
【０１０５】
（４）導電性粒子及び凹凸付与粒子の体積平均粒径測定
表面層の形成に用いる導電性粒子及び塗工液中の粒子（例えば凹凸付与粒子）の粒径はレーザー回折型粒度分布計のコールターＬＳ−２３０型粒度分布計（商品名、ベックマン・コールター社製）を用いて測定することができる。測定方法としては、少量モジュールを用い、測定溶媒としてはイソプロピルアルコール（ＩＰＡ）を使用する。ＩＰＡにて粒度分布計の測定系内を約５分間洗浄し、洗浄後バックグラウンドファンクションを実行する。次にＩＰＡ５０ｍｌ中に測定試料を１ｍｇ加えて、得られる懸濁液を超音波分散機で約１分間分散処理を行い試料液を得る。そして、前記測定装置の測定系内にこの試料液を徐々に加えて、装置の画面上のＰＩＤＳ（偏光散乱強度差）が４５％以上５５％以下になるように測定系内の試料濃度を調整して測定を行い、体積分布から算術した体積平均粒径を求める。
【０１０６】
（５）アゾ系金属錯体化合物の体積平均粒径測定
アゾ系金属錯体化合物約２０ｍｇを、活性剤である商品名：スコアロール１００（花王（株）製）２ｍＬと水２０ｍＬとからなる溶液に加え混合液を調製する。続いて、粒度分布測定器である商品名：ＬＡ−９１０（（株）堀場製作所製）内の分散水約１２０ｍＬに、この混合液を約１ｍＬ加え、１分間超音波振動させた後、粒度分布を測定する。
【０１０７】
（６）現像剤粒子の粒径測定
測定装置としては、コールターマルチサイザーＩＩ（商品名、べックマン・コールター社製）を用いる。電解液は、１級塩化ナトリウムを用いて、約１質量％ＮａＣｌ水溶液を調製する。前記電解水溶液１００ｍｌ中に分散剤として、界面活性剤、好ましくはアルキルベンゼンスルホン酸塩を、０．５ｍｌ加え、更に測定試料（現像剤）を１０ｍｇ加える。試料を懸濁した電解液は、超音波分散器で約１分間分散処理を行い、前記測定装置により、アパーチャーとして１００μｍアパーチャー或いは３０μｍアパーチャーを用いて、測定試料の体積、個数を測定して体積分布と個数分布とを算出する。この結果より、体積分布から求めた重量基準の重量平均粒径（Ｄ４）（各チャンネルの中央値をチャンネル毎の代表値とする）を求める。
【０１０８】
（７）現像剤粒子の平均円形度測定
現像剤粒子の平均円形度は、フロー式粒子像分析装置「ＦＰＩＡ−３０００」（商品名、シスメックス社製）によって、校正作業時の測定及び解析条件で測定する。
【０１０９】
具体的な測定方法は、以下の通りである。まず、ガラス製の容器中に予め不純固形物などを除去したイオン交換水約２０ｍｌを入れる。この中に分散剤として商品名：「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で約３質量倍に希釈した希釈液を約０．２ｍｌ加える。更に測定試料（現像剤）を約０．０２ｇ加え、超音波分散器を用いて２分間分散処理を行い、測定用の分散液とする。その際、分散液の温度が１０℃以上４０℃以下となる様に適宜冷却する。超音波分散器としては、発振周波数５０ｋＨｚ、電気的出力１５０Ｗの卓上型の超音波洗浄器分散器（例えば商品名：「ＶＳ−１５０」（ヴェルヴォクリーア社製））を用い、水槽内には所定量のイオン交換水を入れ、この水槽中に前記コンタミノンＮを約２ｍｌ添加する。
【０１１０】
測定には、対物レンズとして商品名：「ＵＰｌａｎＡｐｒｏ」（倍率１０倍、開口数０．４０）を搭載した前記フロー式粒子像分析装置を用い、シース液にはパーティクルシース商品名：「ＰＳＥ−９００Ａ」（シスメックス社製）を使用する。前記手順に従い調整した分散液を前記フロー式粒子像分析装置に導入し、ＨＰＦ測定モードで、トータルカウントモードにて３０００個の現像剤を計測する。そして、粒子解析時の２値化閾値を８５％とし、解析粒子径を円相当径１．９８５μｍ以上、３９．６９μｍ未満に限定し、現像剤粒子の平均円形度を求める。
【０１１１】
測定にあたっては、測定開始前に標準ラテックス粒子（例えば、Ｄｕｋｅ  Ｓｃｉｅｎｔｉｆｉｃ社製の商品名：「ＲＥＳＥＡＲＣＨ  ＡＮＤ  ＴＥＳＴ  ＰＡＲＴＩＣＬＥＳＬａｔｅｘ  Ｍｉｃｒｏｓｐｈｅｒｅ  Ｓｕｓｐｅｎｓｉｏｎｓ  ５２００Ａ」をイオン交換水で希釈）を用いて自動焦点調整を行う。その後、測定開始から２時間毎に焦点調整を実施することが好ましい。
【０１１２】
なお、後述する実施例では、シスメックス社による校正作業が行われた、シスメックス社が発行する校正証明書の発行を受けたフロー式粒子像分析装置を使用した。解析粒子径を円相当径１．９８５μｍ以上、３９．６９μｍ未満に限定した以外は、校正証明を受けた時の測定及び解析条件で測定を行った。
【０１１３】
（８）トナーに使用する、結着樹脂のガラス転移温度（Ｔｇ）及びワックスの融点の測定
ワックスおよびトナーの最大吸熱ピークのピーク温度は、示差走査熱量分析装置、商品名：「Ｑ１０００」（ＴＡ  Ｉｎｓｔｒｕｍｅｎｔｓ社製）を用いてＡＳＴＭ  Ｄ３４１８−８２に準じて測定する。
【０１１４】
装置検出部の温度補正はインジウムと亜鉛の融点を用い、熱量の補正についてはインジウムの融解熱を用いる。
【０１１５】
具体的には、トナー約１０ｍｇを精秤し、これをアルミニウム製のパンの中に入れ、リファレンスとして空のアルミニウム製のパンを用い、測定温度範囲３０〜２００℃の間で、昇温速度１０℃／ｍｉｎで測定を行う。尚、測定においては、一度２００℃まで昇温させ、続いて３０℃まで降温し、その後に再度昇温を行う。この２度目の昇温過程での温度３０〜２００℃の範囲におけるＤＳＣ曲線の最大の吸熱ピークを、本発明に用いるトナーのＤＳＣ測定における吸熱曲線の最大吸熱ピークとする。また、この昇温過程で、温度４０〜１００℃の範囲において比熱変化が得られる。このときの比熱変化が出る前と出た後のベースラインの中間点の線と示差熱曲線との交点を、結着樹脂のガラス転移温度Ｔｇとする。
【０１１６】
（９）現像剤に用いる磁性酸化鉄粒子の磁気特性の測定
振動試料型磁力計（商品名：ＶＳＭ−Ｐ７、東英工業製）を使用し、試料温度２５℃、外部磁場７９５．８ｋＡ／ｍにて、磁性酸化鉄粒子の磁気特性を測定する。
【０１１７】
（１０）現像剤に用いる、磁性酸化鉄粒子、シリカ粒子、酸化チタン粒子の平均一次粒子径の測定
これらの粒子の平均一次粒子径は、それぞれの粒子を走査型電子顕微鏡（倍率４００００倍）で観察し、２００個の各粒子のフェレ径を計測して個数平均粒子径を求めることにより特定できる。後述する実施例においては、走査型電子顕微鏡として、Ｓ−４７００（商品名、日立製作所製）を用いた。
【０１１８】
＜アゾ系金属錯体化合物等＞
現像剤担持体の表面層に用いるアゾ系金属錯体化合物やその他の錯体として、以下の錯体Ａ−１〜Ａ−８及びａ−１を用いた。
【０１１９】
［錯体Ａ−１の調製］
４−クロロ−２−アミノフェノール１０質量部を、水７６．５質量部、及び３５質量％塩酸１５．２質量部の混合物中に加えて撹拌し、アミン水溶液を調製した。０℃以上５℃以下に維持したこのアミン水溶液に、水２４．６質量部に溶解させた亜硝酸ナトリウム１３．６質量部を滴下し、その後、２時間撹拌して、ジアゾ化した。これにスルファミン酸を加え、過剰の亜硝酸を消失させた後、濾過を行ってジアゾ溶液を得た。
【０１２０】
次に、３−メチル−１−（３，４−ジクロロフェニル）−５−ピラゾロン１２．０質量部を水８７質量部、２５質量％水酸化ナトリウム水溶液１２．１質量部、炭酸ナトリウム４．９質量部およびｎ−ブタノール１０４．６質量部の混合溶液に加えて溶解させた。得られた溶液に上記ジアゾ溶液を添加して、２０℃以上、２２℃以下で４時間攪拌しカップリング反応を行った。
【０１２１】
その後、反応液中に、水９２．８質量部、及び２５質量％水酸化ナトリウム水溶液４３．５質量部を加えて攪拌後、静置して下層の水相を除去した。
【０１２２】
得られた油相に、水４２．２質量部、サリチル酸５．９質量部、ブタノール２４．６質量部および１５質量％炭酸ナトリウム水溶液４８．５質量部の混合物を加えて攪拌し、さらに、３８質量％塩化第二鉄水溶液１５．１質量部および１５質量％炭酸ナトリウム水溶液１８．０質量部を加えて、酢酸でｐＨを４．５に調整した。次いで、液温を３０℃に調整して、８時間攪拌して、錯体化反応を行った。攪拌停止後、静置して下層の水相を除去した。
【０１２３】
得られた油層に水１８９．９質量部を加え攪拌洗浄して下層の水相を除去した。金属錯体化合物を濾別した後、金属錯体化合物のケーキを水２５３質量部で洗浄した。その後、金属錯体化合物を温度６０℃で２４時間真空乾燥させて、錯体Ａ−１を得た。
【０１２４】
赤外吸収スペクトル、可視部吸収スペクトル、元素分析（Ｃ，Ｈ，Ｎ）、原子吸光分析、マススペクトルを用いて錯体Ａ−１の構造を解析した結果、式（２）中のＡ１〜Ａ３、Ｂ１、Ｍ及びＪが表３に示す構造を有する化合物であることが確認された。また、得られた錯体Ａ−１の上述した方法により測定した体積平均粒径を表３に示す。
また表３において、Ａ１、Ａ２の結合部位は式（２）に示すフェニル基からそれぞれの置換基の結合位置を、Ａ３の結合部位は式（２）に示すフェニレン基からの結合位置をＩＵＰＡＣ命名法に準じて記載した。
【０１２５】
［錯体Ａ−２の調製］
錯体Ａ−１の作製方法から、３−メチル−１−（３，４−ジクロロフェニル）−５−ピラゾロンを３−メチル−１−フェニル−５−ピラゾロンに変更し、金属化に用いた塩化第二鉄水溶液を硫酸クロム水溶液に変更した。それら以外は、錯体Ａ−１と同様にして、錯体Ａ−２を得た。
【０１２６】
赤外吸収スペクトル、可視部吸収スペクトル、元素分析（Ｃ，Ｈ，Ｎ）、原子吸光分析、マススペクトルを用いて錯体Ａ−２の構造を解析した結果、この錯体Ａ−２が式（２）中のＡ１〜Ａ３、Ｂ１、Ｍ及びＪが表３に示す構造を有する化合物であることが確認された。また、得られた錯体Ａ−２の体積平均粒径を表３に示す。
【０１２７】
［錯体Ａ−３］
錯体Ａ−３として、下記式（５）で表される鉄アゾ錯体（保土谷化学工業社製、商品名：Ｔ−７７）を用いた。下記式中、ａ＋ｂ＋ｃは１である。また、錯体Ａ−３の体積平均粒径を表３に示す。
【０１２８】
【化６】
0005995660.tif 000009
【０１２９】
［錯体Ａ−４］
錯体Ａ−４として、下記式（６）で表されるクロムアゾ錯体（保土谷化学工業社製、商品名：Ｔ−９５）を用いた。また、錯体Ａ−４の体積平均粒径を表３に示す。
【０１３０】
【化７】
0005995660.tif 000010
【０１３１】
［錯体Ａ−５の調製］
錯体Ａ−１の作製方法から、３−メチル−１−（３，４−ジクロロフェニル）−５−ピラゾロンを３−メチル−１−フェニル−５−ピラゾロンに変更し、金属化に用いた塩化第二鉄水溶液を塩化アルミニウム水溶液に変更した。それら以外は、錯体Ａ−１と同様にして、錯体Ａ−５を得た。
【０１３２】
赤外吸収スペクトル、可視部吸収スペクトル、元素分析（Ｃ，Ｈ，Ｎ）、原子吸光分析、マススペクトルを用いて錯体Ａ−５の構造を解析した結果、この錯体Ａ−５が式（２）中のＡ１〜Ａ３、Ｂ１、Ｍ及びＪが表３に示す構造を有する化合物であることが確認された。また、得られた錯体Ａ−５の体積平均粒径を表３に示す。
【０１３３】
［錯体Ａ−６の調製］
錯体Ａ−１の作製方法から、３−メチル−１−（３，４−ジクロロフェニル）−５−ピラゾロンを３−メチル−１−（３，４−ジニトロフェニル）−５−ピラゾロンに変更する以外は、錯体Ａ−１と同様にして、錯体Ａ−６を得た。
【０１３４】
赤外吸収スペクトル、可視部吸収スペクトル、元素分析（Ｃ，Ｈ，Ｎ）、原子吸光分析、マススペクトルを用いて錯体Ａ−６の構造を解析した結果、この錯体Ａ−６が式（２）中のＡ１〜Ａ３、Ｂ１、Ｍ及びＪが表３に示す構造を有する化合物であることが確認された。また、得られた錯体Ａ−６の体積平均粒径を表３に示す。
【０１３５】
［錯体Ａ−７の調製］
錯体Ａ−１と同様の方法でカップリング反応を行い、カップリング反応終了後の油相に、水４２．２質量部、サリチル酸５．９質量部、ｎ−ブタノール２４．６質量部および１５質量％炭酸ナトリウム水溶液４８．５質量部の混合物を加えて撹拌し、さらに、３８質量％塩化第二鉄水溶液１５．１質量部および１５質量％炭酸ナトリウム水溶液４８．５質量部を加え、液温を３０℃に調整して８時間攪拌して、錯体化反応を行った。攪拌停止後、静置し下層の水相を除去した。
【０１３６】
得られた油相に、水９２．８質量部、ｎ−ブタノール１２．３質量部および２５質量％水酸化ナトリウム水溶液８．７質量部を加えて攪拌した後、静置して下層の水相を除去した。得られた油層を濾過して金属錯体化合物を取り出し、これを水２５３質量部で洗浄した。
【０１３７】
次に水８２．３質量部に硫酸アンモニウム２．９質量部を加え、昇温しながら攪拌した。この硫酸アンモニウム水溶液の内温が９０℃になったところで、上記錯体化合物を水１１３．９質量部に分散させた混合液をピペットにより滴下した。９７℃以上９９℃以下でｎ−ブタノールを留去しながら１時間攪拌した。金属錯体化合物を濾別した後、金属錯体化合物のケーキを水２５３質量部で洗浄した。その後、金属錯体化合物を温度６０℃で２４時間真空乾燥させて、錯体Ａ−７を得た。
【０１３８】
赤外吸収スペクトル、可視部吸収スペクトル、元素分析（Ｃ，Ｈ，Ｎ）、原子吸光分析、マススペクトルを用いて錯体Ａ−７の構造を解析した結果、Ａ−７が式（２）中のＡ１〜Ａ３、Ｂ１、Ｍ及びＪが表３に示す構造を有する化合物であることが確認された。また、得られた錯体Ａ−７の体積平均粒径を表３に示す。
【０１３９】
［錯体Ａ−８の調製］
４−クロロ−２−アミノフェノール１０質量部を、水７６．５質量部および３５質量％塩酸１５．２質量部の混合物中に加えて撹拌し、アミン水溶液を調製した。０℃以上５℃以下に維持したこのアミン水溶液に、水２４．６質量部に溶解させた亜硝酸ナトリウム１３．６質量部を滴下し、その後、２時間撹拌してジアゾ化した。これにスルファミン酸を加えて、過剰の亜硝酸を消失させた後、濾過してジアゾ溶液を得た。
【０１４０】
次に、１−（２−ナフチル）１，１，３，３−テトラメチルブタン１２．０質量部を、水８７質量部、２５質量％水酸化ナトリウム水溶液１２．１質量部、炭酸ナトリウム４．９質量部およびｎ−ブタノール１０４．６質量部の混合溶液に加えて溶解させた。得られた溶液に上記ジアゾ溶液を添加して、２０℃以上２２℃以下で４時間攪拌し、カップリング反応を行った。
【０１４１】
その後、反応液中に、水９２．８質量部、及び２５質量％水酸化ナトリウム水溶液４３．５質量部を加えて攪拌後、静置して下層の水相を除去した。
【０１４２】
得られた油相に、水４２．２質量部、サリチル酸５．９質量部、ｎ−ブタノール２４．６質量部および１５質量％炭酸ナトリウム水溶液４８．５質量部の混合物を加えて撹拌し、さらに、３８質量％硫酸クロム水溶液１５．１質量部および１５質量％炭酸ナトリウム水溶液４８．５質量部を加え、液温を３０℃に調整して８時間攪拌して、錯体化反応を行った。攪拌停止後、静置して下層の水相を除去した。
【０１４３】
ついで、得られた油相に、水９２．８質量部、ｎ−ブタノール１２．３質量部および２５質量％水酸化ナトリウム水溶液８．７質量部を加えて攪拌した後、静置して下層の水相を除去した。得られた油相を濾過して金属錯体化合物を取り出し、これを水２５３質量部で洗浄した。
【０１４４】
次に、水８２．３質量部に水酸化ナトリウム５．９質量部を加え、昇温しながら攪拌し、温度が９０℃になったところで、上記金属錯体化合物を水１１３．９質量部に分散させた混合液をピペットにより滴下した。９７℃以上、９９℃以下でｎ−ブタノールを留去しながら１時間攪拌した。金属錯化合物を濾別した後、金属錯体化合物のケーキを水２５３質量部で洗浄した。その後、金属錯体化合物を温度６０℃で２４時間真空乾燥させて、下記式（７）で示される構造を有する錯体Ａ−８を得た。
【０１４５】
赤外吸収スペクトル、可視部吸収スペクトル、元素分析（Ｃ，Ｈ，Ｎ）、原子吸光分析、マススペクトルを用いて金属錯体化合物Ａ−８の構造を解析した結果、式（７）示す構造を有する化合物であることが確認された。また、得られた錯体Ａ−８の体積平均粒径を表３に示す。
【０１４６】
【化８】
0005995660.tif 000011
【０１４７】
［錯体ａ−１］
六塩化イリジウム二アンモニウム（三津和化学薬品株式会社製）を錯体ａ−１として用いた。
【０１４８】
【表３】
0005995660.tif 000012
【０１４９】
＜導電性粒子＞
現像剤担持体の表面層に用いる導電性粒子としては、以下の導電性粒子１及び２を用いた。
【０１５０】
［導電性粒子１］
黒鉛粒子（日本黒鉛製、ＨＯＰ（商品名）、体積平均粒径４．０μｍ）を導電性粒子１として用いた。
【０１５１】
［導電性粒子２］
カーボンブラック（商品名：トーカブラック＃５５００、東海カーボン株式会社製）を導電性粒子２として用いた。
【０１５２】
＜バインダー樹脂＞
現像剤担持体の表面層に用いるバインダー樹脂としては、以下の樹脂Ｂ−１〜Ｂ−３、ｂ−１及びｂ−２を用いた。
【０１５３】
［バインダー樹脂Ｂ−１］
アンモニア触媒使用レゾール型フェノール樹脂（商品名：Ｊ−３２５ＣＡ、ＤＩＣ株式会社製）を樹脂Ｂ−１として用いた。
【０１５４】
［バインダー樹脂Ｂ−２］
ポリオール（商品名：ニッポラン５０３７、日本ポリウレタン工業株式会社製）と、硬化剤（商品名：コロネートＬ、日本ポリウレタン工業製）とを質量比１０：１で配合したものを樹脂Ｂ−２として用いた。
【０１５５】
［バインダー樹脂Ｂ−３］
６／６６／６１０共重合ナイロン（商品名：エルバマイド８０２３、デュポン社製）を樹脂Ｂ−３として用いた。
【０１５６】
［バインダー樹脂ｂ−１］
ＮａＯＨ触媒使用レゾ−ル型フェノール樹脂ＧＦ９０００（商品名、大日本インキ化学工業社製）を樹脂ｂ−１として用いた。
【０１５７】
［バインダー樹脂ｂ−２］
シリコーン樹脂ＳＨ８０４（商品名、東レ・ダウコーニング社製）を樹脂ｂ−２として用いた。
【０１５８】
＜第４級アンモニウム塩＞
現像剤担持体の表面層に用いる第４級アンモニウム塩としては、以下の第４級アンモニウム塩Ｃ−１〜Ｃ−３を用いた。
【０１５９】
［第４級アンモニウム塩Ｃ−１］
第４級アンモニウム塩Ｃ−１として、表１の例示Ｎｏ．１の化合物である第４級アンモニウム塩（商品名：ボントロンＰ−５１、オリエント化学社製）を用いた。
【０１６０】
［第４級アンモニウム塩Ｃ−２］
第４級アンモニウム塩Ｃ−２として、表２の例示Ｎｏ．１６の化合物である第４級アンモニウム塩（商品名：ＴＰ−４１５、保土谷化学工業社製）を用いた。
【０１６１】
［第４級アンモニウム塩Ｃ−３］
第４級アンモニウム塩Ｃ−３として、下記式（８）で表される第４級アンモニウム塩（商品名：アーカード  ２２−８０、ライオンアクゾ社製）を用いた。
【０１６２】
【化９】
0005995660.tif 000013
【０１６３】
＜凹凸付与粒子＞
現像剤担持体の表面層に用いる凹凸付与粒子として、球状炭素粒子（商品名：ニカビーズＩＣＢ０５２０、日本カーボン株式会社製）を用いた。
【０１６４】
＜現像剤＞
評価に用いる現像剤は、以下のものを用いた。
【０１６５】
［現像剤Ｚ−１］
【０１６６】
【表４】
0005995660.tif 000014
【０１６７】
上記表４に示すポリエステルモノマーをエステル化触媒（ジブチルスズオキサイド）と共に４口フラスコに仕込み、減圧装置、水分離装置、窒素ガス導入装置、温度測定装置及び撹拌装置を装着して窒素雰囲気下にて１３５℃で撹拌した。なお、この際、所望の架橋構造を得るために、反応の初期と後期にフマル酸を分割添加した。そこに、ビニル系共重合モノマー（スチレン：８４ｍｏｌ％と２エチルヘキシルアクリレート：１４ｍｏｌ％）と重合開始剤としてベンゾイルパーオキサイド２ｍｏｌ％を混合したものを滴下ロートから４時間かけて滴下した。その後、１３５℃で５時間反応した後、重縮合時の反応温度を２３０℃に昇温して縮重合反応を行った。反応終了後容器から取り出し、冷却、粉砕して結着樹脂Ｅ−１を得た。この結着樹脂Ｅ−１のＴｇは５４．５℃、軟化点は１３５．５℃であった。
【０１６８】
【表５】
0005995660.tif 000015
【０１６９】
上記表５に示すポリエステルモノマーをエステル化触媒（ジブチルスズオキサイド）と共に４口フラスコに仕込み、減圧装置、水分離装置、窒素ガス導入装置、温度測定装置及び撹拌装置を装着して窒素雰囲気下にて１３５℃で撹拌した。そこに、ビニル系共重合モノマー（スチレン：８４ｍｏｌ％と２エチルヘキシルアクリレート：１４ｍｏｌ％）と重合開始剤としてベンゾイルパーオキサイド２ｍｏｌ％を混合したものを滴下ロートから４時間かけて滴下した。その後、１３５℃で５時間反応した後、重縮合時の反応温度を２３０℃に昇温して縮重合反応を行った。反応終了後容器から取り出し、冷却、粉砕して結着樹脂Ｅ−２を得た。この結着樹脂Ｅ−２のＴｇは５６．８℃、軟化点は９９．０℃であった。
【０１７０】
次に、上記結着樹脂Ｅ−１を８５質量部と、上記結着樹脂Ｅ−２を１５質量部とをヘンシェルミキサーで混合し、結着樹脂Ｆ−１とした。
【０１７１】
【表６】
0005995660.tif 000016
【０１７２】
続いて、上記表６に示す材料をヘンシェルミキサーで前混合した後、二軸混練押し出し機によって、溶融混練した。この時、混練された樹脂の温度が１５０℃になるように滞留時間をコントロールした。
【０１７３】
得られた混練物を冷却し、ハンマーミルで粗粉砕した。使用した粉砕機は、ターボミル（商品名：ターボ工業株式会社製）であり、回転子及び固定子の表面に炭化クロムを含有したクロム合金で、厚さ１５０μｍ、表面硬さＨＶ１０５０にめっきしたものである。得られた微粉砕粉末をコアンダ効果を利用した多分割分級装置（商品名：エルボジェット分級機、日鉄鉱業株式会社製）を用いて分級し、負摩擦帯電性の磁性現像剤粒子を得た。
【０１７４】
この磁性現像剤粒子１００質量部に対し、疎水性シリカ微粉体（ＢＥＴ１４０ｍ２／ｇ）を１．０質量部とチタン酸ストロンチウム３．０質量部を外添混合し、目開き１５０μｍのメッシュで篩い、重量平均粒径５．９μｍ、平均円形度が０．９４９の負摩擦帯電性の磁性現像剤Ｚ−１を得た。
【０１７５】
［現像剤Ｚ−２］
還流管、撹拌機、温度計、窒素導入管、滴下装置及び減圧装置を備えた加圧可能な反応容器に、以下の表７に示す材料を添加して撹拌しながら還流温度まで加熱した。
【０１７６】
【表７】
0005995660.tif 000017
【０１７７】
続いて、この混合液に、重合開始剤であるｔ−ブチルペルオキシ−２−エチルヘキサノエート０．４５質量部を、２−ブタノン２０質量部で希釈した溶液を３０分かけて滴下して５時間撹拌を継続した。更にｔ−ブチルペルオキシ−２−エチルヘキサノエート０．２８質量部を２−ブタノン２０質量部で希釈した溶液を３０分かけて滴下して、更に５時間撹拌して重合した。その後反応液をメタノール中に投入し、スルホン酸基含有重合体Ｓを析出させた。得られた重合体のガラス転移温度（Ｔｇ）は７０．２℃であり、重量平均分子量は２２０００であった。
【０１７８】
次に、以下の表８に示す材料をアトライター（商品名：三井三池化工機（株）製）を用いて均一に分散混合し、単量体組成物を得た。
【０１７９】
【表８】
0005995660.tif 000018
【０１８０】
この単量体組成物を６０℃に加温し、そこにエステルワックス（ＤＳＣにおける吸熱ピークの極大値７２℃）７質量部を添加混合溶解し、これに重合開始剤２，２−アゾビス（２，４−ジメチルバレロニトリル）３質量部を溶解し、重合性単量体組成物Ａを得た。
【０１８１】
一方、イオン交換水７０９質量部に０．１Ｍ−Ｎａ３ＰＯ４水溶液４５１質量部を投入し６０℃に加温した後、１．０Ｍ−ＣａＣｌ２水溶液６７．７質量部を添加してＣａ３（ＰＯ４）２を含む水系媒体Ａを得た。この水系媒体Ａ中に、上記重合性単量体組成物Ａを投入し、６０℃、Ｎ２雰囲気下においてＴＫ式ホモミキサー（特殊機化工業（株））にて１２，０００ｒｐｍで１５分間撹拌し、造粒した。その後パドル撹拌翼で撹拌しつつ、７０℃で５時間反応させた。その後液温を８０℃に維持し更に４時間攪拌を続けた。反応終了後、８０℃で更に２時間蒸留を行い、その後、懸濁液を冷却し、塩酸を加えて分散剤を溶解し、濾過、水洗、乾燥して重量平均粒径６．５μｍの黒色粒子を得た。
【０１８２】
この黒色粒子１００質量部と、一次粒径１２ｎｍのシリカにヘキサメチルジシラザンで処理をした後シリコーンオイルで処理し、処理後のＢＥＴ値が１２０ｍ２／ｇの疎水性シリカ微粉体１．２質量部をヘンシェルミキサー（三井三池化工機（株））を用い混合した。その結果、重量平均粒径６．３μｍ、平均円形度０．９８９、負摩擦帯電性の磁性現像剤Ｚ−２が作製できた。
【０１８３】
［現像剤Ｚ−３］
下記の手順によって重合現像剤を作製した。
【０１８４】
６０℃に加熱したイオン交換水９００質量部に、リン酸三カルシウム３質量部を添加し、攪拌機（商品名：ＴＫ式ホモミキサー、プライミクス株式会社製）を用いて、１０，０００ｒｐｍにて撹拌し、水系媒体Ｂを作製した。
【０１８５】
また、下記表９に示す材料をホモジナイザーに投入し、６０℃に加熱した後、ＴＫ式ホモミキサーを用いて、８，０００ｒｐｍにて攪拌し、分散した。
【０１８６】
【表９】
0005995660.tif 000019
【０１８７】
これに重合開始剤２，２’−アゾビス（２，４―ジメチルバレロニトリル）５質量部を溶解し、重合性単量体組成物Ｂを調製した。
【０１８８】
前記水系媒体Ｂ中に上記重合性単量体組成物Ｂを投入し、温度６０℃、窒素雰囲気下において、ＴＫ式ホモミキサーを用いて８，０００ｒｐｍで攪拌し、造粒した。
【０１８９】
その後、プロペラ式攪拌装置を備えた反応容器に移して攪拌しつつ、２時間かけて７０℃に昇温し、更に４時間後、昇温速度４０℃／ｈｒで８０℃まで昇温し、温度８０℃で５時間反応を行い、重合体粒子を製造した。重合反応終了後、この重合体粒子を含むスラリーを冷却し、スラリーの１０倍の水量で洗浄し、ろ過、乾燥の後、分級によって粒子径を調整してシアン現像剤の母体粒子を得た。
【０１９０】
続いて、以下の表１０に示す材料をヘンシェルミキサーで５分間乾式混合して、本発明に用いる重量平均粒径が５．７μｍ、平均円形度が０．９８７である負摩擦帯電性の非磁性一成分現像剤（現像剤Ｚ−３）を得た。
【０１９１】
【表１０】
0005995660.tif 000020
【０１９２】
〔実施例１〕
以下の表１１に示す材料にメタノールを加え固形分４０質量％に調整し、これをサンドミル（商品名：サンドグラインダーＬＳＧ−４Ｕ−０８、アイメックス株式会社製）（直径１ｍｍのガラスビーズをメディア粒子として使用）で２時間分散した。続いて、篩を用いてガラスビーズを分離した後、固形分濃度が３３質量％になるようにメタノールを添加して、塗料を得た。
【０１９３】
【表１１】
0005995660.tif 000021
【０１９４】
次に、基体として、上下端部（基体の軸方向の両端）にマスキングを施した外径２４．５ｍｍφ（直径）で算術平均粗さＲａ０．２μｍの研削加工したアルミニウム製円筒管を準備した。この基体を垂直に立てて、一定速度で回転させ、前記塗料を、スプレーガンを一定速度で下降させながら塗布した。なお、塗工条件は温度３０℃／湿度３５％ＲＨの環境下にて、塗工液の温度は恒温槽で温度２８℃に制御した状態で塗工を実施した。続いて、熱風乾燥炉中で温度１５０℃、３０分間加熱して塗布層を硬化・乾燥することで現像剤担持体Ｔ１を作製した。現像剤担持体Ｔ１の表面層の層厚は、１１μｍであり、表面粗さＲａは、０．８５μｍであった。表１２に現像剤担持体Ｔ１表面層の添加材料と物性を示す。なお、表１２、１５及び１７中の部とは質量部を意味し、樹脂の部とは樹脂固形分の質量部を意味する。
【０１９５】
現像剤担持体の評価には、感光ドラムがアモルファスシリコンドラム感光体である電子写真画像形成装置（商品名：ＩＲ−ＡＤＶＡＮＣＥ ６０７５、キヤノン株式会社製）を使用した。なお、上記電子写真画像形成装置は、図１に示した磁性一成分現像剤を用いた非接触型現像装置を備えているものである。すなわち、当該現像装置は、磁性一成分現像剤を備え、かつ、現像剤層厚規制部材として、磁性ブレードを具備している。また、本実施例に係る現像剤担持体Ｔ１の内部には、図１に示したように磁石を配置した。
【０１９６】
現像器に現像剤担持体Ｔ１を組み込み、スリーブ−ドラム間距離を２４０μｍとし、現像剤Ｚ−１を使用した。複写環境は、温度３０℃及び湿度８０％ＲＨの高温高湿環境（Ｈ／Ｈ）、温度２３℃及び湿度５０％ＲＨ常温常湿環境（Ｎ／Ｎ）、並びに温度２３℃及び湿度５％ＲＨ常温低湿環境（Ｎ／Ｌ）の各環境下で印字比率１．５％のテストチャートを用いて１００万枚の連続プリント（耐久試験）を行った。なお、以下の評価は、１０枚目印刷時（初期）及び１００万枚目印刷時（耐久後）で実施した。
【０１９７】
以下＜１＞〜＜５＞の評価から得られた結果を表１３に示す。
【０１９８】
〔評価〕
＜１＞画像濃度
印字比率５．５％のテストチャートを画像出力して得られたコピー上のφ５ｍｍベタ黒丸部のコピー画像濃度を、反射濃度計（商品名：ＲＤ９１８、マクベス社製）により反射濃度測定を行い、その任意の１０点の平均値を画像濃度とした。また、Ｈ／Ｈ、Ｎ／Ｎ及びＮ／Ｌの各環境下における初期及び耐久後での評価の他に、耐久（１００万枚の連続プリント）終了後評価機をＨ／Ｈ環境に１０日放置した後の画像濃度も、上記と同様の手法にて出力し評価した。その際、耐久前後の濃度低下率（％）も同時に記載し、耐久により濃度が上昇した場合は、負の値で表記した。
【０１９９】
＜２＞スリーブゴースト
プリンタの出力画像として、画像先端の現像剤担持体１周分に相当する領域を白地にベタ黒の四角や丸の象形画像を等間隔で配置し、それ以外の部分をハーフトーンとしたものを用いた。ハーフトーン上に象形画像のゴーストがどのように出現するかにより、以下の基準に従いランク付けを行った。なお、この画像出力は、直前に画像が形成されず現像剤が消費されない画像を３枚プリントした後に行った。
Ａ：濃淡差が全く見られない。
Ｂ：軽微な濃淡差が見られる。
Ｃ：濃淡差がやや見られるが、象形画像の形状ははっきり認識できない。
Ｄ：濃淡差がスリーブ１周分出る。
Ｅ：濃淡差がスリーブ２周分以上出る。
【０２００】
＜３＞ブロッチ
各現像剤担持体の画像評価の際に、現像剤担持体表面層の表面観察を行い、現像剤への摩擦帯電付与不良に起因する斑点画像や波模様画像（ブロッチ）の有無を目視で観察した。ブロッチが存在した場合は、表中の評価結果の欄に×と表記し、存在しない場合は、○と表記した。ブロッチが存在した場合は、画像にも現れ正確な評価ができないため、その他の評価も停止した。なお、評価は温度２３℃、湿度５％ＲＨ常温低湿環境（Ｎ／Ｌ）にて実施した。
【０２０１】
＜４＞表面層の耐摩耗性
現像剤担持体の外径を測定し、使用前の値から耐久後の値を引いて、表面層の削れ量とし、その平均値を全体の削れ量とした。なお、耐久後の測定に当たっては現像剤担持体の表面をイソプロパノールで洗浄した。なお、耐久後の測定には温度２３℃、湿度５０％ＲＨの常温常湿（Ｎ／Ｎ）で耐久した現像剤担持体を使用した。
【０２０２】
＜５＞表面層の表面粗さＲａ
使用前と耐久後に現像剤担持体表面の算術平均粗さＲａを測定した。なお、耐久後の測定には温度２３℃、湿度５０％ＲＨの常温常湿（Ｎ／Ｎ）で耐久した現像剤担持体を使用した。
【０２０３】
〔実施例２〜１６及び比較例１〜６〕
現像剤担持体の構成を表１２に示すように変更した以外は、実施例１と同様にして現像剤担持体Ｔ２〜Ｔ１６及びＨ１〜Ｈ６を作製した。但し実施例６においては、表面層の形成に用いる塗料の固形分を１５質量％で行った。得られた現像剤担持体Ｔ２〜Ｔ１６、及びＨ１〜Ｈ６に対して、現像剤Ｚ−１を使用し実施例１と同様の方法で画像評価を行った。得られた評価結果を表１３及び１４に示す。
【０２０４】
【表１２】
0005995660.tif 000022
【０２０５】
【表１３】
0005995660.tif 000023
【０２０６】
【表１４】
0005995660.tif 000024
【０２０７】
表１３の結果から本発明に係る現像剤担持体の効果の顕著性を理解する事ができる。即ち、各実施例にて、特定のアゾ系金属錯体化合物と第４級アンモニウム塩と特定の構造の樹脂と導電性粒子とを含む表面層を有する現像剤担持体を作製したことで、現像剤が過度に摩擦帯電すること無く安定した摩擦帯電量を維持することが出来た。よって、耐久での使用において良好な評価結果を得ることが出来た。特に、式（２）で示されたアゾ系金属錯体化合物を使用した場合、良好な評価結果を得ることが出来た。
【０２０８】
一方、比較例１、２は、現像剤担持体に使用した樹脂に、−ＮＨ２基、＝ＮＨ基および−ＮＨ−結合のいずれの構造も有していないため、現像剤の過剰摩擦帯電に起因すると考えられるブロッチが発生した。また、ゴーストも非常に多く発生した。比較例３は、式（１）に示すアゾ系金属錯体化合物と異なる錯体化合物を使用した例、比較例４は、式（１）に示すアゾ系金属錯体化合物やその他の錯体化合物を使用しなかった例である。両者とも、本発明に用いる特定の樹脂及び第４級アンモニウム塩を使用しているため、ブロッチの発生は見られなかったが、式（１）に示すアゾ系金属錯体化合物を使用していないため、ゴーストが非常に多く発生した。比較例５は、第４級アンモニウム塩を添加していない故に、ブロッチの発生が見られ、更にゴーストも非常に多く発生した。比較例６は、比較例４に比べて第４級アンモニウム塩の添加量を増やしているため、比較例４と比べてゴーストのレベルは良化した。しかし、添加量が多いことによる耐久での削れ量の増加及びＲａの低下が見られ、耐久濃度が低下した。
【０２０９】
〔実施例１７〕
実施例１と同様に表１５に示す配合の固形分３３質量％の塗料を使用し、基体として、上下端部にマスキングを施した外径１４．０ｍｍφ、算術平均粗さＲａ０．２μｍの研削加工したアルミニウム製円筒管を準備した。この基体を垂直に立てて、一定速度で回転させ、前記塗料を、スプレーガンを一定速度で下降させながら塗布した。なお、塗工条件は温度３０℃／湿度３５％ＲＨの環境下にて、塗工液の温度は恒温槽で温度２８℃に制御した状態で塗工を実施した。続いて熱風乾燥炉中で温度１５０℃、３０分間加熱して塗布層を乾燥し硬化して基体上に表面層を形成し現像剤担持体Ｔ１７を作製した。現像剤担持体Ｔ１７の表面層の層厚は７μｍでＲａは０．９９μｍであった。表１５に現像剤担持体Ｔ１７の表面層の添加材料、物性を示す。
【０２１０】
現像剤担持体の評価には、レーザープリンタ（商品名：ＬｅｓｅｒＪｅｔＰ２０５５ｄｎ、ヒューレット・パッカード社製）を用いた。なお、上記レーザプリンターは、図２において示した磁性一成分非接触型現像装置を備えた電子写真画像形成装置である。すなわち、当該現像装置は、磁性一成分現像剤を備え、かつ、現像剤層厚規制部材として、弾性ブレードを具備している。また、本実施例に係る現像剤担持体Ｔ２４の内部には、図２に示したように磁石を配置した。
【０２１１】
この現像剤担持体Ｔ１７を、プロセスカートリッジに装着し、また、現像剤Ｚ−２を充填した。このプロセスカートリッジを上記レーザープリンタに装填し、画像評価を行った。評価においては、２枚／７秒の間欠モードで印字比率が１．０％の文字パターンにて１００００枚の画出し（耐久）を実施した。プリント途中の１００枚目（初期）と耐久１００００枚時に評価用画像出力を行い、画像評価を行った。評価環境としては、１５℃、１０％ＲＨの低温／低湿環境（Ｌ／Ｌ）下、２３℃、５０％ＲＨの常温／常湿環境（Ｎ／Ｎ）下、及び３２℃、８５％ＲＨの高温／高湿環境（Ｈ／Ｈ）下の環境で行った以外は、実施例１と同様の評価を実施した。なお、ブロッチ評価は１５℃、１０％ＲＨの低温／低湿環境（Ｌ／Ｌ）下で実施した。得られた評価結果を表１６に示す。
【０２１２】
〔実施例１８〜２２及び比較例７、８〕
現像剤担持体の構成を表１５に示すように変更した以外は、実施例１７と同様にして現像剤担持体Ｔ１８〜Ｔ２２及びＨ７、Ｈ８を作製し、実施例１７と同様の方法で画像評価を行った。評価結果を表１６に示す。
【０２１３】
【表１５】
0005995660.tif 000025
【０２１４】
【表１６】
0005995660.tif 000026
【０２１５】
表１６の結果より、各実施例にて、特定のアゾ系金属錯体化合物と第４級アンモニウム塩と特定の構造の樹脂と導電性粒子とを含む表面層を有する現像剤担持体を作製したことで、現像剤が過度に摩擦帯電すること無く安定した摩擦帯電量を維持することが出来た。よって、耐久での使用において良好な評価結果を得ることが出来た。特に、式（２）で示されたアゾ系金属錯体化合物を使用した場合、良好な評価結果を得ることが出来た。
【０２１６】
一方、比較例７は、現像剤担持体に使用した樹脂に、−ＮＨ２基、＝ＮＨ基および−ＮＨ−結合のいずれの構造も有していないため、現像剤の過剰摩擦帯電に起因すると考えられるブロッチが発生した。また、ゴーストも非常に多く発生した。比較例８は、第４級アンモニウム塩を添加していない故に、ブロッチの発生が見られ、更にゴーストも多く発生した。
【０２１７】
〔実施例２３〕
実施例１と同様に表１７に示す配合の固形分３３質量％の塗料を使用し、基体として、上下端部にマスキングを施した外径１２．０ｍｍφ、算術平均粗さＲａ０．２μｍの研削加工したアルミニウム製円筒管を準備した。この基体を垂直に立てて、一定速度で回転させ、前記塗料を、スプレーガンを一定速度で下降させながら塗布した。なお、塗工条件は温度３０℃／湿度３５％ＲＨの環境下にて、塗工液の温度は恒温槽で温度２８℃に制御した状態で塗工を実施した。続いて、熱風乾燥炉中で温度１５０℃、３０分間加熱して塗布層を硬化・乾燥することで、層厚７μｍで、Ｒａが０．５１μｍである現像剤担持体Ｔ２３を作製した。表１７に現像剤担持体Ｔ２３の表面層の、添加材料、物性を示す。
【０２１８】
得られた現像剤担持体Ｔ２３を、レーザープリンタ（商品名：レーザーショットＬＢＰ５０００、キヤノン株式会社製）のシアンカートリッジに組み込み、現像剤Ｚ−３を充填した。このシアンカートリッジを上記レーザープリンタに装填し、１枚／１０秒の間欠モードで印字比率１．０％のテストチャートを用いて５０００枚の画出し（耐久）を行った。プリント途中の１０枚目（初期）と耐久５０００枚時に評価用画像出力を行い、画像評価を行った。なお、上記レーザープリンタは、図３に示す、非磁性トナーを用いる非磁性一成分非接触型現像装置を備えているものである。すなわち、非磁性一成分現像剤（非磁性トナー）を備え、かつ、現像剤層厚規制部材として、弾性ブレードを備えている。
【０２１９】
なお、画出し及び評価画像出力は、温度２３℃、湿度５０％ＲＨの常温常湿（Ｎ／Ｎ）、温度１５℃、湿度１０％ＲＨの低温低湿（Ｌ／Ｌ）、及び温度３２℃、湿度８５％ＲＨの高温高湿（Ｈ／Ｈ）環境下の耐久環境について行った。また、画像評価として、画像濃度、耐摩耗性、表面粗さＲａ、及び下記ハーフトーン均一性の評価を実施した。評価結果を表１８に示す。
【０２２０】
＜６＞ハーフトーン（ＨＴ）均一性
ベタ白画像を２０枚連続出力した後に、ハーフトーン画像を出力し、現像剤の過剰帯電により発生しやすい濃度ムラ（もや状の濃淡差）画像発生の有無を目視で観察した。なお、この評価は、１０枚目印刷時（初期）及び５０００枚目印刷時（耐久後）で実施した。もや画像が存在した場合は、表中の評価結果の欄に×と表記し、存在しない場合は、○と表記した。なお、評価は温度１５℃、湿度１０％ＲＨの低温低湿環境（Ｌ／Ｌ）にて実施した。
【０２２１】
〔実施例２４〜２９及び比較例９、１０〕
現像剤担持体の構成をそれぞれ表１７に示すように変更した以外は、実施例２３と同様にして現像剤担持体Ｔ２４〜Ｔ２９及びＨ９、Ｈ１０を作製した。ただし、実施例２６は、表面層形成用塗料の固形分を１５質量％で行った。得られた現像剤担持体Ｔ２４〜Ｔ２９及びＨ９、Ｈ１０について、実施例２３と同様に画像評価を行い、得られた評価結果を表１８に示す。
【０２２２】
【表１７】
0005995660.tif 000027
【０２２３】
【表１８】
0005995660.tif 000028
【０２２４】
表１８の結果より、各実施例にて、特定のアゾ系金属錯体化合物と第４級アンモニウム塩と特定の構造の樹脂と導電性粒子とを含む表面層を有する現像剤担持体を作製したことで、現像剤が過度に摩擦帯電すること無く安定した摩擦帯電量を維持することが出来た。よって、耐久での使用において良好な評価結果を得ることが出来た。特に、式（２）で示されたアゾ系金属錯体化合物を使用した場合、良好な評価結果を得ることが出来た。
【０２２５】
一方、比較例９は、現像剤担持体に使用した樹脂に、−ＮＨ２基、＝ＮＨ基および−ＮＨ−結合のいずれの構造も有していないため、現像剤の過剰摩擦帯電に起因すると考えられるＨＴ均一性の低下が見られた。比較例１０は、式（１）に示すアゾ系金属錯体化合物と異なる錯体化合物を添加した例である。式（１）に示すアゾ系金属錯体化合物を使用していないため、ＨＴもやが見られた。
【０２２６】
以上の結果から、本発明によって表面層から現像剤への摩擦帯電付与を適切に維持できる現像剤担持体を提供できることがわかった。
【符号の説明】
【０２２７】
５０１    静電潜像担持体（感光ドラム）
５０２    現像剤層厚規制部材（磁性ブレード）
５０３    現像容器
５０４    仕切り部材
５０５    攪拌搬送部材
５０６    基体
５０７    表面層
５０８    現像剤担持体（現像スリーブ）
５０９    磁石（マグネットローラ）
５１１    攪拌搬送部材
５１２    現像剤供給部材
５１３    現像バイアス電源
５１４    第一室
５１５    第二室
５１６    現像剤層厚規制部材（弾性ブレード）
５１７    現像剤供給・剥ぎ取り部材（現像剤供給・剥ぎ取りローラ）
５１８    非磁性一成分現像剤
Ｎ１      磁極
Ｎ２      磁極
Ｓ１      磁極
Ｓ２      磁極
Ａ        現像スリーブ回転方向
Ｂ        静電潜像担持体（感光ドラム）回転方向
Ｃ        現像領域
【図１】
0005995660.tif 000032
【図２】
0005995660.tif 000033
【図３】
0005995660.tif 000034